ЭЛЕМЕНТ СКОЛЬЖЕНИЯ И СПОСОБ ЕГО ПОЛУЧЕНИЯ
SLIDING ELEMENT AND METHOD FOR ITS PRODUCTION

Изобретение относится к элементу скольжения c задающей форму подложкой и антифрикционным слоем, нанесенным на нее гальванически, который образован из сплава с компонентами олова, сурьмы и меди, доля которых составляет в вес.%:
сурьма 5-20%,
медь 0,5-20%,
остальное олово,
причем содержание свинца <0,7%, а полное содержание прочих компонентов составляет <0,5%.
Изобретение относится также к способу получения антифрикционного слоя из сплава с компонентами олово, сурьма и медь путем электролитического осаждения на задающую форму подложку.
Слой для подшипника скольжения упомянутого в начале вида известен, например, из патента DE 8206353 U1. При этом слой для подшипника скольжения наносят гальваническим способом на подложку, которая находится на стальной опорной втулке. При этом слой для подшипника скольжения имеет толщину примерно 20 мкм. Кроме того, стремятся к тому, чтобы содержание меди в слое для подшипника скольжения было меньше 0,5 вес.%, так как большее содержание меди согласно этой противопоставленной ссылке имеет отрицательное влияние на усталостные свойства слоя для подшипника скольжения.
На практике известные слои для подшипника скольжения получают гальванически с применением смачивателя, который реализуется под названием Igepal CO 880, производство Rhodia Nove-care, и является нонилфенолэтоксилатом с 30 этокси-группами (EO). Формирование электролитического слоя происходит с образованием столбчатых кристаллов и не позволяет получить подходящих слоев, которые были бы существенно толще 20 мкм. Таким образом, естественно, что срок службы слоев для подшипника скольжения очень ограничен из-за неизбежного истирания.
В основе настоящего изобретения стоит задача разработки слоя для подшипника скольжения с улучшенными рабочими свойствами.
Согласно изобретению эта задача решается для подшипника скольжения упомянутого выше типа тем, что в слое для подшипника скольжения кристаллы олова образуются преимущественно в форме глобул.
Кроме того, для решения указанной задачи способ по изобретению отличается применением электролита на основе фтороборной кислоты и фторборатов металлов в водном растворе, который содержит следующие компоненты:
2+
Sn 15-80 г/л
3+
Sb 0,5-20 г/л·j
2+
Cu 0,05-10 г/л
4
HBF 20-200 г/л
смачиватель 0,05-5 г/л,
а также возможные вспомогательные вещества, которые не входят в получаемый слой элемента скольжения, причем благодаря по меньшей мере одному вспомогательному веществу из-за размера его молекул скорость миграции ионов элементов, образующих антифрикционный слой, повышается настолько, что образуются преимущественно кристаллы олова в форме глобул.
13
15
16
18
13
Оказалось, что благодаря получению антифрикционного слоя таким образом, что преобладающая часть (>50%) кристаллов олова имеет глобулярную структуру (а не игольчатую или столбчатую структуру, как было принято до сих пор), достигается равномерная структура антифрикционного слоя. Глобулярную структуру кристаллов олова можно получить, повышая скорость осаждения добавлением вспомогательных веществ с большими молекулами, в частности желатина и/или резорцина, благодаря чему состав антифрикционного слоя и образующуюся структуру можно регулировать по желанию. При этом целесообразно применение смачивателей, которые образованы из CC-оксоспирта, CC-жирного спирта или C-оксоспирта со степенью этоксилирования от 10 до 30. Предпочтительный смачиватель является оксоспиртом со степенью этоксилирования 20.
Система согласно изобретению имеет исключительно однородную структуру, в которой однородные, а также в основном глобулярныe, богатые сурьмой выделения находятся равномерно распределенными. Этим достигается существенно более стабильный антифрикционный слой, который можно использовать также при толщине заметно больше 20 мкм, в частности больше 50 мкм, стабильно, однородно и без отслоений. Так, можно сразу получать антифрикционные слои толщиной, например, 500 мкм.
Под "глобулярной" в связи со структурами и кристаллизацией следует понимать зерна, размер которых таков, что отношение наибольшего измерения к наименьшему измерению составляет <3, предпочтительно <2.
Подходящие смачиватели продаются, в частности, под маркой Lutensol фирмой BASF.
В частности, подходят следующие смачиватели (EO=степень этоксилирования):
Lutensol AO 11
C<sub>13</sub>C<sub>15</sub>-оксоспирт с 11 EO
Lutensol AO 30
C<sub>13</sub>C<sub>15</sub>-оксоспирт с 30 EO
Lutensol AT 13
C<sub>16</sub>C<sub>18</sub>-жирный спирт с 13 EO
Lutensol AT 25
C<sub>16</sub>C<sub>18</sub>-жирный спирт с 25 EO
Lutensol TO 12
C<sub>13</sub>-оксоспирт с 12 EO
Lutensol TO 20
C<sub>13</sub>-оксоспирт с 20 EO
Lutensol ON 110
C<sub>13</sub>-оксоспирт с 20 EO
13
Особенно подходящими для получения слоя по изобретению для подшипника скольжения и для предотвращения образования дендритов оказались смачиватели Lutensol ON 110 и TO 20. Особенно предпочтителен Lutensol ON 110, то есть C-оксоспирт с 20 EO.
В одной предпочтительной форме реализации элемента скольжения по изобретению доля меди в антифрикционном слое составляет от 3 до 6%. В отличие от указаний для полезной модели 82 06 353 IM повышенное содержание меди ведет к повышению допустимой нагрузки и усталостной прочности антифрикционного слоя. Поэтому согласно изобретению можно предусмотреть такую долю меди, которая не только превышает выгодное желательное содержание меди <0,5 вес.%, но также вообще выше допустимого в указанной работе максимального содержания меди максимум 2%.
Предпочтительно, чтобы доля сурьмы в антифрикционном слое составляла от 8 до 17 вес.%.
Предпочтительно, чтобы доля меди составляла от 2 до 7%.
Доля имеющих глобулярную форму кристаллов олова в антифрикционном слое предпочтительно составляет выше 70%, еще более предпочтительно выше 80%.
Элемент скольжения по изобретению может быть обычной цилиндрической втулкой подшипника скольжения, частью такой втулки подшипника скольжения или же по существу плоским элементом. Задающая форму подложка состоит из металла и, как правило, может состоять из стали с нанесенным баббитом, который имеет предохранительные смазочные свойства. На этот опорный элемент наносится антифрикционный слой по изобретению. Так как антифрикционный слой по изобретению можно наносить на большую толщину с высокой стабильностью, можно также отказаться от слоя баббита и сразу наносить антифрикционный слой непосредственно на формообразующую подложку из металла.
Для пояснения изобретения описываются следующие результаты испытаний для примеров осуществления.
Был получен основной электролит (без смачивателя) следующего состава:
2+
Sn 33-35 г/л
3+
Sb 2,4-3,0 г/л
2+
Cu 0,23-0,26 г/л
4
HBF 35-45 г/л
резорцин 3-4 г/л
желатин 0,25 г/л
Резорцин и желатин являются вспомогательными веществами, которые влияют на состав и скорость осаждения образующегося слоя. Резорцин влияет в основном на состав, тогда как большие молекулы желатина влияют на кристаллическую структуру, шероховатость и состав слоя. Кроме того, концентрацию желатина целесообразно устанавливать между 0,1 и 0,5 г/л.
2
Электролитическое осаждение проводилось при постоянном токе 2 А/дм с применением оловянных электродов при температуре ванны 22-24°C.
Стальную подложку предварительно покрывали слоем никеля (электролитически).
Осаждение SnSbCu производилось как на вращающиеся стержневые электроды, так и жестяные листы. Осаждение на вращающиеся стержневые электроды предотвращает неконтролируемый рост дендритов, который повредил бы результатам испытаний.
Все испытанные смачиватели, которые были упомянуты выше, в отличие от контрольного стандартного смачивателя, который обычно применялся ранее, приводят к другой структуре при осаждении. В частности, значительно сокращается рост дендритов.
С учетом этого особенно выгодно применение смачивателей Lutensol ON 110 и Lutensol TO 20.
Таким образом, с указанными смачивателями, в частности с предпочтительно применяемыми смачивателями, может быть получен антифрикционный слой, который в том, что касается его кристаллической структуры, отличается от прежних антифрикционных слоев и дает существенные преимущества в обращении с ним. В частности, можно получить слой почти с любой толщиной, так что благодаря этому достигается не имевшаяся ранее свобода в отношении толщины слоя и образования элементов скольжения.